(57)【要約】【課題】非イオン系フッ素界面活性剤としてＣ６テロマーを用いた場合でも、Ｃ８テロマーと同程度の量で、Ｃ８テロマーと同様に優れた防曇効果があり、かつ、その効果の持続性に優れたレンズの防曇剤を安価に提供すること。【解決手段】レンズの防曇剤は、非イオン系フッ素界面活性剤を０．１〜５．０質量％、陽イオン系フッ素界面活性剤を０．０５〜３．０質量％、および、水溶性カチオン化セルロースを含有し、非イオン系フッ素界面活性剤が、Ｎ−ポリオキシエチレン−Ｎ−アルキルパーフルオロヘキサンスルホンアミドである。【選択図】なし【特許請求の範囲】
【請求項１】
非イオン系フッ素界面活性剤を０．１〜５．０質量％、
陽イオン系フッ素界面活性剤を０．０５〜３．０質量％、および、
水溶性カチオン化セルロース
を含有し、
前記非イオン系フッ素界面活性剤が、Ｎ−ポリオキシエチレン−Ｎ−アルキルパーフルオロヘキサンスルホンアミドである
ことを特徴とする、レンズの防曇剤。
【請求項２】
前記水溶性カチオン化セルロースを０．０１〜１．０質量％含有することを特徴とする、請求項１または２に記載のレンズの防曇剤。
【発明の詳細な説明】
【技術分野】
【０００１】
本発明は、レンズ、特に、撥水性レンズの防曇剤に関する。
【背景技術】
【０００２】
近年、めがねレンズやカメラレンズとして、撥水性レンズが普及している。そのため、撥水性レンズに対して防曇効果のある防曇剤が必要とされている。
【０００３】
そのような撥水性レンズの防曇剤として、例えば、非イオン系フッ素界面活性剤、陽イオン系フッ素界面活性剤、および、パーフルオロアルキル基含有シリコーン化合物を含有するめがねレンズの防曇剤が提案されている（例えば、特許文献１参照。）。
【先行技術文献】
【特許文献】
【０００４】
【特許文献１】特開平７−２０４１１号公報
【発明の概要】
【発明が解決しようとする課題】
【０００５】
特許文献１で提案されているようなレンズの防曇剤には、工業的には、非イオン系フッ素界面活性剤として、Ｃ８Ｆ１７−構造を有するＣ８テロマーが用いられている。
【０００６】
しかし、Ｃ８テロマーの製造工程においては、パーフルオロオクタン酸（Ｃ７Ｆ１５ＣＯＯＨ、以下、ＰＦＯＡとする）が副生される。ＰＦＯＡは、環境残存性、生体蓄積性があることが知られており、その全廃が求められている。
【０００７】
そこで、Ｃ８テロマーに代替するものとして、Ｃ６Ｆ１３−構造を有するＣ６テロマーの使用が検討される。しかし、Ｃ６テロマーは、Ｃ８テロマーと比べて−ＣＦ２−鎖が２つ少なく、レンズの表面への濡れ広がりが十分でないため、特に、撥水性レンズに使用した場合、Ｃ８テロマーのような十分な防曇効果を得ることができないという不具合がある。
【０００８】
そのため、レンズの防曇剤において、Ｃ６テロマーを用いてＣ８テロマーと同程度の防曇効果を得るには、Ｃ８テロマーと比べて３倍以上の量のＣ６テロマーが必要とされ、コストの上昇が不可避となる。
【０００９】
本発明の目的は、非イオン系フッ素界面活性剤としてＣ６テロマーを用いた場合でも、Ｃ８テロマーと同程度の量で、Ｃ８テロマーと同様に優れた防曇効果があり、かつ、その効果の持続性に優れたレンズの防曇剤を安価に提供することにある。
【課題を解決するための手段】
【００１０】
上記目的を達成するために、本発明のレンズの防曇剤は、非イオン系フッ素界面活性剤を０．１〜５．０質量％、陽イオン系フッ素界面活性剤を０．０５〜３．０質量％、および、水溶性カチオン化セルロースを含有し、前記非イオン系フッ素界面活性剤が、Ｎ−ポリオキシエチレン−Ｎ−アルキルパーフルオロヘキサンスルホンアミドであることを特徴としている。
【００１１】
また、本発明のレンズの防曇剤は、前記水溶性カチオン化セルロースを０．０１〜１．０質量％含有することが好適である。
【発明の効果】
【００１２】
本発明のレンズの防曇剤は、Ｎ−ポリオキシエチレン−Ｎ−アルキルパーフルオロヘキサンスルホンアミドである非イオン系フッ素界面活性剤とともに、水溶性カチオン化セルロースを含有しているため、非イオン系フッ素界面活性剤としてＣ８テロマーを用いた場合と同様に優れた防曇効果を示し、かつ、その効果の持続性に優れている。また、本発明のレンズの防曇剤は、非イオン系フッ素界面活性剤が０．１〜５．０質量％とされているため、経済性にも優れている。
【発明を実施するための形態】
【００１３】
本発明のレンズの防曇剤は、非イオン系フッ素界面活性剤、陽イオン系フッ素界面活性剤、および、水溶性カチオン化セルロースを含有している。
【００１４】
非イオン系フッ素界面活性剤は、Ｎ−ポリオキシエチレン−Ｎ−アルキルパーフルオロヘキサンスルホンアミドである。
【００１５】
Ｎ−ポリオキシエチレン−Ｎ−アルキルパーフルオロヘキサンスルホンアミドのアルキル基は、炭素数が、例えば、１〜８であり、好ましくは、１〜４である。
【００１６】
Ｎ−ポリオキシエチレン−Ｎ−アルキルパーフルオロヘキサンスルホンアミドは、具体的には、下記一般式（１）で示される。
【００１７】
【化１】
2013195803.tif 000002
【００１８】
（一般式（１）中、ｍは、２〜１０の整数を示し、Ｒは、ＣｎＨ２ｎ＋１で示されるアルキル基を示す（式中、ｎは、１〜８の整数を示す。）。）
ＣｎＨ２ｎ＋１で示されるアルキル基としては、例えば、メチル、エチル、プロピル、ブチル、ペンチル、ヘキシル、ヘプチル、オクチル、イソオクチル、エチルヘキシルなどの炭素数１〜８のアルキル基が挙げられる。
【００１９】
非イオン系フッ素界面活性剤として、例えば、Ｎ−ポリオキシエチレン−Ｎ−メチルパーフルオロヘキサンスルホンアミド、Ｎ−ポリオキシエチレン−Ｎ−エチルパーフルオロヘキサンスルホンアミド、Ｎ−ポリオキシエチレン−Ｎ−プロピルパーフルオロヘキサンスルホンアミド、Ｎ−ポリオキシエチレン−Ｎ−ブチルパーフルオロヘキサンスルホンアミド、Ｎ−ポリオキシエチレン−Ｎ−ペンチルパーフルオロヘキサンスルホンアミド、Ｎ−ポリオキシエチレン−Ｎ−ヘキシルパーフルオロヘキサンスルホンアミド、Ｎ−ポリオキシエチレン−Ｎ−ヘプチルパーフルオロヘキサンスルホンアミド、Ｎ−ポリオキシエチレン−Ｎ−オクチルパーフルオロオクタンスルホンアミド、Ｎ−ポリオキシエチレン−Ｎ−イソオクチルパーフルオロオクタンスルホンアミド、Ｎ−ポリオキシエチレン−Ｎ−エチルヘキシルパーフルオロオクタンスルホンアミドなどが挙げられる。
【００２０】
非イオン系フッ素界面活性剤の市販品としては、例えば、メガファックＦ−４４４（Ｎ−ポリオキシエチレン−Ｎ−プロピルパーフルオロヘキサンスルホンアミド、有効成分１００質量％、表面張力（０．１％水溶液、２３℃）１６．８ｍＮ／ｍ、液体、ＤＩＣ社製）などが挙げられる。
【００２１】
これら非イオン系フッ素界面活性剤は、単独または２種以上併用することができる。
【００２２】
非イオン系フッ素界面活性剤の表面張力は、０．１％水溶液において、例えば、３０ｍＮ／ｍ以下であり、好ましくは、２０ｍＮ／ｍ以下である。非イオン系フッ素界面活性剤の表面張力は、ウィルヘルミー法により２３℃で測定される。
【００２３】
非イオン系フッ素界面活性剤の含有割合は、レンズの防曇剤に対して、０．１〜５．０質量％であり、好ましくは、０．５〜２．５質量％である。
【００２４】
非イオン系フッ素界面活性剤の含有割合が上記した下限に満たないと、十分な防曇効果および防曇効果の持続性が得られない場合がある。一方、非イオン系フッ素界面活性剤の含有割合が上記した上限を超えると、コストの上昇が生じ、また、白残が生じて満足な仕上がり感が得られない場合がある。
【００２５】
陽イオン系フッ素界面活性剤は、フッ素原子とカチオンを有する界面活性剤であり、レベリング性を向上させるためにレンズの防曇剤に含有される。
【００２６】
陽イオン系フッ素界面活性剤としては、例えば、直鎖状または分枝鎖状のパーフルオロアルキル基またはパーフルオロアルケニル基を有する４級アンモニウム塩型の界面活性剤が挙げられる。
【００２７】
陽イオン系フッ素界面活性剤としては、例えば、パーフルオロアルキルトリアルキルアンモニウム塩、パーフルオロアルケニルトリアルキルアンモニウム塩が挙げられる。
【００２８】
パーフルオロアルキルトリアルキルアンモニウム塩のパーフルオロアルキル基、および、パーフルオロアルケニルトリアルキルアンモニウム塩のパーフルオロアルケニル基の炭素数は、例えば、６〜１０である。
【００２９】
パーフルオロアルキルトリアルキルアンモニウム塩、および、パーフルオロアルケニルトリアルキルアンモニウム塩のトリアルキルアンモニウム塩のアルキル基の炭素数は、互いに同一または相異なり、好ましくは、互いに同一であり、例えば、１〜３である。
【００３０】
そのようなパーフルオロアルキルトリアルキルアンモニウム塩として、具体的には、例えば、ハロゲン化パーフルオロアルキルトリアルキルアンモニウムなどが挙げられる。
【００３１】
また、そのようなパーフルオロアルケニルトリアルキルアンモニウム塩として、具体的には、例えば、ハロゲン化パーフルオロアルケニルトリアルキルアンモニウムなどが挙げられる。
【００３２】
パーフルオロアルケニルトリアルキルアンモニウム塩として、さらに具体的には、例えば、ヨウ化１-プロパミニム３−［４−［（ヘプタデカフルオロノネニル）オキシ］ベンゾイル］アミノ−Ｎ，Ｎ，Ｎ−トリメチルなどが挙げられる。
【００３３】
陽イオン系フッ素界面活性剤の市販品として、好ましくは、フタージェント３００（商品名、固形分濃度１００％、融点２０９〜２１１℃、表面張力（水溶液０．０１％、２５℃）１９ｍＮ／ｍ、白色粉末、ネオス社製）、フタージェント３１０（商品名、ヨウ化１-プロパミニム３−［４−［（ヘプタデカフルオロノネニル）オキシ］ベンゾイル］アミノ−Ｎ，Ｎ，Ｎ−トリメチル、ＣＡＳ  Ｎｏ.５９４９３-７２−０、固形分濃度１００％、表面張力（水溶液０．０１％、２５℃）１８ｍＮ／ｍ、黄色粉末、ネオス社製）、サーフロンＳ−２２１（商品名、パーフルオロアルキルトリアルキルアンモニウム塩、有効成分３０％、溶媒：水／ｉｓｏ−プロパノール、比重（２５℃）１．０７、表面張力（水溶液０．１％、２５℃）１５．８ｍＮ／ｍ、黄色〜褐色液体、ＡＧＣセイミケミカル社製）などが挙げられる。
【００３４】
陽イオン系フッ素界面活性剤として、好ましくは、パーフルオロアルキルトリアルキルアンモニウム塩、パーフルオロアルケニルトリアルキルアンモニウム塩が挙げられる。
【００３５】
これら陽イオン系フッ素界面活性剤は、単独または２種以上併用することができる。
【００３６】
陽イオン系フッ素界面活性剤の表面張力は、水溶液０．１％において、例えば、１０〜３０ｍＮ／ｍ、好ましくは、１５〜２３ｍＮ／ｍである。また、陽イオン系フッ素界面活性剤の表面張力は、水溶液０．０１％において、例えば、１０〜３０ｍＮ／ｍ、好ましくは、１５〜２３ｍＮ／ｍである。陽イオン系フッ素界面活性剤の表面張力は、２５℃で測定される。
【００３７】
陽イオン系フッ素界面活性剤は、必要により、溶媒に溶解された陽イオン系フッ素界面活性剤溶液として調製される。
【００３８】
溶媒としては、例えば、水、例えば、メタノール、エタノール、プロパノール、ｉｓｏ−プロパノールなどのアルコールなどが挙げられる。
【００３９】
これら溶媒は、単独使用または２種類以上併用することができる。
【００４０】
陽イオン系フッ素界面活性剤を陽イオン系フッ素界面活性剤溶液として調製する場合、陽イオン系フッ素界面活性剤の含有割合は、陽イオン系フッ素界面活性剤溶液に対して、例えば、１０〜５０質量％であり、好ましくは、２０〜４０質量％である。
【００４１】
陽イオン系フッ素界面活性剤の含有割合は、レンズの防曇剤に対して、０．０５〜３．０質量％であり、好ましくは、０．１〜２．０質量％である。
【００４２】
また、陽イオン系フッ素界面活性剤の含有割合は、非イオン系フッ素界面活性剤１００質量部に対して、１０〜５００質量部であり、好ましくは、２０〜４００質量部である。
【００４３】
陽イオン系フッ素界面活性剤の含有割合が上記した下限に満たないと、十分な防曇効果および防曇効果の持続性が得られない場合がある。一方、陽イオン系フッ素界面活性剤の含有割合が上記した上限を超えると、塗布の際に十分な作業性が得られない場合がある。
【００４４】
水溶性カチオン化セルロースは、カチオンを有するセルロース誘導体であり、レンズ表面への濡れ広がり（濡れ性）を向上させるためにレンズの防曇剤に含有される。
【００４５】
水溶性カチオン化セルロースとしては、例えば、４級アンモニウム塩型のセルロース誘導体が挙げられる。
【００４６】
４級アンモニウム塩型のセルロース誘導体としては、例えば、ハロゲン化Ｏ−［２−ヒドロキシ−３−（トリメチルアンモニオ）プロピル］ヒドロキシエチルセルロースが挙げられる。
【００４７】
ハロゲンとしては、塩素、臭素、フッ素、ヨウ素などが挙げられ、好ましくは、塩素が挙げられる。
【００４８】
塩化Ｏ−［２−ヒドロキシ−３−（トリメチルアンモニオ）プロピル］ヒドロキシエチルセルロースの市販品としては、例えば、カチナールＬＣ-１００（商品名、有効成分１００％、カチオン化度０．５〜１．５質量％、粉体、東邦化学工業社製）、カチナールＬＣ−２００（商品名、有効成分１００％、カチオン化度０．５〜１．５質量％、粉体、東邦化学工業社製）、カチナールＨＣ−１００（商品名、有効成分１００％、カチオン化度１．０〜２．０質量％、粉体、東邦化学工業社製）、カチナールＨＣ−２００（商品名、有効成分１００％、カチオン化度１．０〜２．０質量％、粉体、東邦化学工業社製）、ポイズＣ−６０Ｈ（商品名、ＣＡＳ  Ｎｏ．８１８５９−２４−７、有効成分９０％、分子量６０万、カチオン化度１．５〜２．５質量％、淡黄色粉末、花王社製）、ポイズＣ−１５０Ｌ（商品名、ＣＡＳ  Ｎｏ．８１８５９−２４−７、有効成分９０％、分子量１５０万、カチオン化度１．０〜１．５質量％、淡黄色粉末、花王社製）、レオガードＧ（商品名、ＣＡＳ  Ｎｏ．８１８５９−２４−７、有効成分４４〜５０％、白色〜淡黄色の湿った紛体（２５℃）、ライオン社製）、レオガードＧＰ（商品名、ＣＡＳ  Ｎｏ．８１８５９−２４−７、有効成分８５％以上、カチオン化度１．８質量％、白色〜淡黄色の紛体／固体（２０℃）、ライオン社製）、レオガードＭＧＰ（商品名、ＣＡＳ  Ｎｏ．８１８５９−２４−７、有効成分８５％以上、カチオン化度１．８質量％、白色〜淡黄色の紛体／固体（２０℃）、ライオン社製）、レオガードＭＬＰ（商品名、ＣＡＳ  Ｎｏ．８１８５９−２４−７、有効成分８５％以上、カチオン化度０．６質量％、白色〜淡黄色の紛体／固体（２０℃）、ライオン社製）、レオガードＬＰ（商品名、ＣＡＳ  Ｎｏ．８１８５９−２４−７、有効成分８５％以上、カチオン化度１．０質量％、白色〜淡黄色の紛体／固体（２０℃）、ライオン社製）、レオガードＫＧＰ（商品名、ＣＡＳ  Ｎｏ．８１８５９−２４−７、有効成分８５％以上、カチオン化度１．８質量％、白色〜淡黄色の紛体／固体（２０℃）、ライオン社製）などが挙げられる。
【００４９】
水溶性カチオン化セルロースとして、透明性および泡付着性の観点から、好ましくは、ハロゲン化フルオロアルキルトリメチルアンモニウムが挙げられる。
【００５０】
これら水溶性カチオン化セルロースは、単独または２種以上併用することができる。
【００５１】
水溶性カチオン化セルロースのカチオン化度は、例えば、０．４〜３．０質量％であり、好ましくは、０．５〜２．０質量％である。
【００５２】
水溶性カチオン化セルロースのカチオン化度が上記した下限に満たないと、カチオン化セルロースの水への溶解性が不十分となる場合がある。一方、上記した上限を超えると、濡れ性が不十分となる場合がある。カチオン化度は、水溶性カチオン化セルロース分子中に占める窒素の含有率（質量％）を意味し、グルコース環単位当たりの窒素原子の割合を示す。
【００５３】
水溶性カチオン化セルロースの含有割合は、レンズの防曇剤に対して、例えば、０．０１〜１．０質量％であり、好ましくは、０．１〜０．５質量％である。
【００５４】
また、水溶性カチオン化セルロースの含有割合は、非イオン系フッ素界面活性剤１００質量部に対して、０．１〜１０００質量部であり、好ましくは、１〜５００質量部である。
【００５５】
水溶性カチオン化セルロースの含有割合が上記した下限に満たないと、十分な防曇効果および防曇効果の持続性が得られない場合がある。一方、水溶性カチオン化セルロースの含有割合が上記した上限を超えると、カチオン化セルロースの水への溶解性が不十分となる場合がある。
【００５６】
また、本発明のレンズの防曇剤は、塗布性を向上させること目的として、本発明の優れた効果を阻害しない程度で、必要により、溶剤を配合し、液剤として調製される。
【００５７】
溶剤としては、例えば、水、アルコール系溶剤などが挙げられる。
【００５８】
アルコール系溶剤としては、例えば、メタノール、エタノール、ｎ−プロパノール、ｉｓｏ−プロパノール、ｎ−ブタノール、ｔｅｒｔ−ブタノールなどの炭素数１〜４の直鎖状は分岐鎖状の１価アルコール系溶剤、例えば、エチレングリコール、ジエチレングリコール、プロピレングリコール、１，４−ブタンジオールなどの炭素数１〜４の直鎖状は分岐鎖状の２価アルコール系溶剤などが挙げられる。
【００５９】
溶剤として、好ましくは、水、１価アルコール系溶剤、さらに好ましくは、水、エタノール、ｉｓｏ−プロパノールが挙げられる。
【００６０】
これら溶媒は、単独使用または２種類以上併用することができ、好ましくは、水とアルコール系溶剤とが併用される。
【００６１】
水とアルコール系溶剤とが併用される場合、水とアルコール系溶剤との質量比（水／アルコール系溶剤）は、例えば、１０／９０〜８０／２０、好ましくは、１５／８５〜７０／３０である。
【００６２】
溶剤の含有割合は、レンズの防曇剤において、有効成分（非イオン系フッ素界面活性剤、陽イオン系フッ素界面活性剤、および、水溶性カチオン化セルロース）の含有割合を除いた残部として配合される。
【００６３】
溶剤の含有割合は、レンズの防曇剤に対して、例えば、９０．０００〜９９．０００質量％、好ましくは、９５．０００〜９８．０００質量％である。
【００６４】
溶剤として調製する場合、有効成分の含有割合は、レンズの防曇剤に対して、例えば、１．０００〜１０．０００質量％、好ましくは、２．０００〜５．０００質量％である。
【００６５】
本発明のレンズの防曇剤には、さらには、本発明の優れた効果を阻害しない程度で、塗布性の向上や菌の増殖の防止を目的として、例えば、その他の界面活性剤、防腐剤、増粘剤など、公知の添加剤を、適宜の割合で含有することもできる。
【００６６】
そして、本発明のレンズの防曇剤は、非イオン系フッ素界面活性剤と、陽イオン系フッ素界面活性剤と、水溶性カチオン化セルロースと、必要により、溶剤と、さらには、添加剤とを上記した割合で配合し、撹拌することにより、調製される。
【００６７】
このようにして調製されるレンズの防曇剤は、Ｎ−ポリオキシエチレン−Ｎ−アルキルパーフルオロヘキサンスルホンアミドである非イオン系フッ素界面活性剤とともに、水溶性カチオン化セルロースを含有しているため、非イオン系フッ素界面活性剤としてＣ８テロマーを用いた場合と同様に優れた防曇効果を示し、かつ、その効果の持続性に優れている。また、本発明のレンズの防曇剤は、非イオン系フッ素界面活性剤が０．１〜５．０質量％とされているため、経済性にも優れている。
【００６８】
そして、本発明のレンズの防曇剤は、カメラレンズ、めがねレンズ、プロジェクターレンズ、双眼鏡レンズ、望遠鏡レンズなどのレンズ、特に、撥水性のこれらのレンズ対して優れた防曇効果を発現することができる。
【００６９】
レンズの防曇剤を用いてレンズの表面を防曇処理するには、レンズの防曇剤を、例えば、スプレー、滴下などにより塗布して均一に塗り広げた後、過剰なレンズの防曇剤を、例えば、ティッシュペーパー、布などで拭き取ることにより取り除く。
【実施例】
【００７０】
以下に実施例、参考例および比較例を示し、本発明をさらに具体的に説明するが、本発明は、それらに限定されない。
【００７１】
実施例１〜８、参考例１、および、比較例１〜１０
表１および表２に示す配合処方に準拠して、各成分を質量基準で配合して攪拌し、レンズの防曇剤を調製した。
【００７２】
（評価）
レンズの防曇剤の評価には、フッ化炭素系樹脂を主体とする特殊コーティング処理をした超撥水性プラスチックレンズ（セイコープレステージ、セイコーオプティカルプロダクツ社製）を用いた。
【００７３】
各実施例、参考例および比較例で得られたレンズの防曇剤を、超撥水性プラスチックレンズの表面にスプレーまたは滴下して均一に塗り広げた後、過剰なレンズの防曇剤を市販のテッシュペーパーで拭き取ることにより、超撥水性プラスチックレンズをレンズの防曇剤でそれぞれ処理した。
【００７４】
その後、以下の項目についてそれぞれ評価した。それらの結果を、表１および表２に示す。
（１）  仕上がり感
レンズの仕上がり感を、下記の評価基準に従って評価した。
（評価基準）
○：超撥水性プラスチックレンズの表面に、白残が観察されなかった。
△：超撥水性プラスチックレンズの表面に、白残が１０％未満観察された。
×：超撥水性プラスチックレンズの表面に、白残が１０％以上観察された。
（２）  防曇効果
５００ｍｌのビーカーに８０℃の水を３５０ｍｌ入れ、レンズの防曇剤で処理した上記超撥水性プラスチックレンズをビーカーの口の部分に置き、５秒間放置して、水蒸気を超撥水性プラスチックレンズにあてた。
【００７５】
その後に、下記の評価基準に従って、超撥水性プラスチックレンズの表面の状態を観察した。
（評価基準）
○：曇りを感じない。
△：曇るが、視界が３秒未満で回復する。
×：曇りが３秒以上視界を妨げる。
（３）  防曇効果の持続性
５００ｍｌのビーカーに８０℃の水を３５０ｍｌ入れ、レンズの防曇剤で処理した上記超撥水性プラスチックレンズをビーカーの口の部分に置き、５秒間放置して、水蒸気を超撥水性プラスチックレンズにあてた。その後、超撥水性プラスチックレンズをビーカーの口から取り除き、超撥水性プラスチックレンズの表面が乾くまで放置した。その後、上記と同様にして超撥水性プラスチックレンズに水蒸気を５秒間あてた。この、超撥水性プラスチックレンズに水蒸気をあて、乾かす一連の作業を１０回繰り返した。
【００７６】
その後、上記した防曇効果の評価と同様の評価基準に従って、超撥水性プラスチックレンズ表面の状態を観察した。
【００７７】
【表１】
2013195803.tif 000003
【００７８】
【表２】
2013195803.tif 000004
【００７９】
表１中の各成分について、以下で詳述する。
【００８０】
Ｆ−４４４：商品名「メガファックＦ−４４４」、Ｎ−ポリオキシエチレン−Ｎ−プロピルパーフルオロヘキサンスルホンアミド、有効成分１００質量％、表面張力（０．１％水溶液、２３℃）１６．８ｍＮ／ｍ、液体、ＤＩＣ社製
ＥＦ−１２２Ｃ：商品名「エフトップＥＦ−１２２Ｃ」、Ｎ−ポリオキシエチレン−Ｎ−プロピルパーフルオロオクタンスルホンアミド、有効成分８５質量％、融点２０℃、表面張力（０．５％水溶液）１９ｍＮ／ｍ、黄褐色液体、三菱マテリアル電子化成社製
フタージェント３００：商品名、固形分濃度１００％、融点２０９〜２１１℃、表面張力（水溶液０．０１％、２５℃）１９ｍＮ／ｍ、白色粉末、ネオス社製
フタージェント３１０：商品名、ヨウ化１-プロパミニム３−［４−［（ヘプタデカフルオロノネニル）オキシ］ベンゾイル］アミノ−Ｎ，Ｎ，Ｎ−トリメチル、ＣＡＳ  Ｎｏ.５９４９３-７２−０、固形分濃度１００％、表面張力（水溶液０．０１％、２５℃）１８ｍＮ／ｍ、黄色粉末、ネオス社製
サーフロンＳ−２２１：商品名、パーフルオロアルキルトリアルキルアンモニウム塩、溶媒：水／ｉｓｏ−プロパノール、比重（２５℃）１．０７、表面張力（水溶液０．１％、２５℃）１５．８ｍＮ／ｍ、黄色〜褐色液体、ＡＧＣセイミケミカル社製
カチナールＬＣ１００：商品名、塩化Ｏ−［２−ヒドロキシ−３−（トリメチルアンモニオ）プロピル］ヒドロキシエチルセルロース、有効成分１００％、カチオン化度０．５〜１．５質量％、粉体、東邦化学工業社製
カチナールＨＣ１００：商品名、塩化Ｏ−［２−ヒドロキシ−３−（トリメチルアンモニオ）プロピル］ヒドロキシエチルセルロース、有効成分１００％、カチオン化度１．０〜２．０質量％、粉体、東邦化学工業社製
カチオン化グアーガム、商品名「ＪＡＧＵＡＲＣ−１３Ｓ」、グアーヒドロキシプロピルトリモニウム、ローディア社製
アミゾールＣＤ：商品名、ヤシ油脂肪酸ジエタノールアミド（コカミドＤＥＡ）、川研ファインケミカル社製